(57)【要約】  薄い多層反射体が記載される。具体的には、青色光を部分的に透過し、かつ緑色光及び赤色光を反射する、薄い多層反射体が記載される。薄い多層反射体は、フィルムの各寸法にわたって均一な左帯域端を有し、左帯域端の位置は、その寸法にわたって平均左帯域端の１０％以下の範囲で変化する。
2021504761.tif 000002
【特許請求の範囲】
【請求項１】
複数の光学繰り返し単位であって、各光学繰り返し単位が、総光学的厚さを有し、かつ複屈折ポリマー及び第２のポリマーを含み、かつ前記複屈折ポリマーの光学的厚さと前記光学繰り返し単位の前記総光学的厚さとの比として定義されるｆ比を有する、複数の光学繰り返し単位を備える、多層光学反射体であって、
前記複数の光学繰り返し単位が、４００ｎｍ〜４８０ｎｍの非偏光垂直入射光の平均透過率が４０％より大きいように最小光学的厚さ及びｆ比を有し、
前記多層光学反射体上の所与の位置に関して、前記多層光学反射体が、非偏光垂直入射光の透過率が５０％に等しい波長で画定された左帯域端を有し、前記左帯域端が、５００ｎｍ以上であり、
前記多層光学反射体の任意の寸法にわたって、前記左帯域端が、前記寸法に沿って平均左帯域端の１０％以下の範囲内で変化し、
前記多層光学反射体が、緑色光及び赤色光の選択的反射体であり、
前記多層光学反射体が、１００マイクロメートルより薄い、多層光学反射体。
【請求項２】
前記複屈折ポリマーが、ポリエチレンナフタレート又はポリエチレンナフタレートのコポリマーを含み、前記多層光学反射体が、８０マイクロメートルより薄い、請求項１に記載の多層光学反射体。
【請求項３】
前記ｆ比が、５０％とは異なる、請求項１に記載の多層光学反射体。
【請求項４】
前記複数の光学繰り返し単位が、５５０ｎｍ〜８００ｎｍの非偏光垂直入射光の平均透過率が５％未満であるように構成されている、請求項１に記載の多層光学反射体。
【請求項５】
前記複数の光学繰り返し単位が、４００ｎｍ〜４８０ｎｍの非偏光垂直入射光の平均透過率が５０％より大きいように最小光学的厚さ及びｆ比を有する、請求項１に記載の多層光学反射体。
【請求項６】
前記複屈折ポリマーが、ポリエチレンテレフタレート又はポリエチレンテレフタレートのコポリマーを含み、前記複数の光学繰り返し単位が、４００ｎｍ〜４８０ｎｍの非偏光垂直入射光の平均透過率が８０％より大きいように最小光学的厚さ及びｆ比を有する、請求項１に記載の多層光学反射体。
【請求項７】
前記多層光学反射体の任意の寸法にわたって、前記左帯域端が、前記寸法に沿って平均左帯域端の５％以下の範囲内で変化する、請求項１に記載の多層光学反射体。
【請求項８】
青色光源であって、４２０ｎｍ〜４８０ｎｍの最大放射波長を有する青色光源と、
ダウンコンバート材料であって、前記青色光源から放射された光を吸収し、かつ５５０〜８００ｎｍの波長を有する光を再放射する、ダウンコンバート材料と、
請求項１〜７のいずれか一項に記載の多層光学反射体であって、前記青色光源と前記ダウンコンバート材料との間の光路内に配置された、多層光学反射体と、
を備える、拡張面光源。
【請求項９】
前記ダウンコンバート材料が、ダウンコンバートフィルム内にあり、前記ダウンコンバートフィルムが、前記多層光学反射体の面積の１０％以内である、請求項８に記載の拡張面光源。
【請求項１０】
前記ダウンコンバート材料が、カラーフィルタアレイ内にある、請求項８に記載の拡張面光源。
【発明の詳細な説明】
【背景技術】
【０００１】
多層反射体は、ディスプレイ及び照明用途を含む多くの用途に使用される。製造プロセス中に導入されるキャリパーのばらつき及び他の不均一性は、特定の精密用途での使用に適していない反射体をもたらすことがある。帯域端は、反射体が主に反射性から主に透過性に遷移する領域又は波長範囲である。
【発明の概要】
【０００２】
一態様では、本明細書は、多層光学反射体に関する。多層光学反射体は、複数の光学繰り返し単位であって、各光学繰り返し単位が、総光学的厚さを有し、かつ複屈折ポリマー及び第２のポリマーを含み、かつ複屈折ポリマーの光学的厚さと光学繰り返し単位の総光学的厚さとの比として定義されるｆ比を有する、複数の光学繰り返し単位を含む。複数の光学繰り返し単位は、４００ｎｍ〜４８０ｎｍの非偏光垂直入射光の平均透過率が４０％より大きいように最小光学的厚さ及びｆ比を有する。複数の光学繰り返し単位は、５５０ｎｍ〜８００ｎｍの非偏光垂直入射光の平均透過率が５％未満であるように構成されている。多層光学反射体上の所与の位置に関して、多層光学反射体は、非偏光垂直入射光の透過率が５０％に等しい波長で画定された左帯域端を有し、左帯域端は、５００ｎｍ以上である。多層光学反射体の任意の寸法にわたって、左帯域端は、その寸法に沿って平均左帯域端から１０％以下だけ変化する。多層光学反射体は、５５マイクロメートルより薄い。
【図面の簡単な説明】
【０００３】
【図１】均一な左帯域端を有する薄い多層反射体の側面断面図である。
【図２Ａ】５０％付近のｆ比を示す層対の側面断面図である。
【図２Ｂ】５０％未満のｆ比を示す層対の側面断面図である。
【図２Ｃ】５０％より大きいｆ比を示す層対の側面断面図である。
【図３】図１の均一な左帯域端を有する薄い多層反射体のロールの上面斜視図である。
【図４】図１の均一な左帯域端を有する薄い多層反射体を含むバックライトの動作原理及び構成の概略側面図である。
【図５】代表的な青色光透過性、緑色及び赤色反射ミラーフィルムのスペクトルのチャートである。
【図６】右帯域端位置の関数としてバックライト効率を示すグラフである。
【発明を実施するための形態】
【０００４】
図１は、均一な左帯域端を有する薄い多層反射体の側面断面図である。多層反射体１００は、交互の高屈折率複屈折層１１２及び低屈折率等方性層１１４を含む。
【０００５】
多層反射体１００は、少なくとも２つの異なる材料の交互のミクロ層を含む。多層光学フィルム、すなわち、少なくとも部分的には、異なる屈折率のミクロ層の配置によって、望ましい透過特性及び／又は反射特性をもたらすフィルムが知られている。真空チャンバの中で、一連の無機質材料を光学的に薄い層（「ミクロ層」）として基材に堆積させることによって、このような多層光学フィルムを作ることが知られている。
【０００６】
多層光学フィルムはまた、交互のポリマー層の共押出によっても実証されており、各交互の対は、光学繰り返し単位として知られている。例えば、米国特許第３，６１０，７２９号（Ｒｏｇｅｒｓ）、同第４，４４６，３０５号（Ｒｏｇｅｒｓら）、同第４，５４０，６２３号（Ｉｍら）、同第５，４４８，４０４号（Ｓｃｈｒｅｎｋら）、及び同第５，８８２，７７４号（Ｊｏｎｚａら）を参照されたい。これらのポリマー多層光学フィルムにおいて、個々の層の構成において、ほとんど又は専ら、ポリマー材料が使用される。そのようなフィルムは、大量生産工程と適合し、大きなシート及びロール品で作製することができる。いくつかの実施形態では、交互ポリマー層に使用される材料のうちの少なくとも１つは、ポリエチレンナフタレート、又はポリエチレンテレフタレート及びポリエチレンナフタレートを含むコポリマーのいずれかである。いくつかの実施形態では、複屈折を発現させることができる層に使用される材料のうちの少なくとも１つは、ポリエチレンナフタレート、又は、ポリエチレンナフタレート、ポリエチレンテレフタレート、及び１００％の二塩基酸モノマーを基準としたモル％で１０％未満のモル％での任意の他のモノマーのコポリマーである。多くの材料及び材料セットが既知であり、当該技術分野において記載されている。
【０００７】
多層光学フィルムは、異なる屈折率特性を有する個々のミクロ層を含み、それにより、一部の光は、隣接するミクロ層間の境界面で反射される。ミクロ層は十分に薄いため、複数の境界面で反射された光は、強め合う干渉又は弱め合う干渉を受けて、多層光学フィルムに所望の反射特性又は透過特性を与える。紫外波長、可視波長、又は近赤外波長で光を反射するように設計された多層光学フィルムに関して、各ミクロ層は、一般に、約１μｍ未満の光学的厚さ（物理的厚さに屈折率を乗じたもの）を有する。特定の光学繰り返し単位（以下により詳細に記載されるように、５０％のｆ比を有する）の反射帯域は、光学繰り返し単位の光学的厚さの約２倍に中心を置いている。層は一般に、最も薄いものから最も厚いものへと配置され得る。いくつかの実施形態において、交互に配置された光学層は、層数の関数として実質的に直線的に変化することがある。これらの層プロファイルは、直線状の層プロファイルと呼ばれることがある。いくつかの実施形態では、層の厚さは、単調に配置してもよい。一般的に、直線状の層プロファイルは、層配置の全体的な形状に基づくものであり、直線状の層プロファイルからのわずかな又は有意でない偏差は、当業者によって直線状の層プロファイルであるとして依然として見なされるであろう。いくつかの実施形態では、これは、実質的直線状の層プロファイルと呼ばれる場合がある。多層光学フィルムの外側表面のスキン層、又は、多層光学フィルム内に配置され、ミクロ層のひとまとまりの群（「パケット」）を分離する保護境界層（protective boundary layer、ＰＢＬ）などの、より厚い層を含めることもできる。スキン層が加えられることがあり、これはフィードブロックの後だが溶融物がフィルムダイを出る前に起こる。
【０００８】
この多層溶融物は次に、ポリエステルフィルムに関する従来の様式でフィルムダイを通してチルロール上に流延され、急冷される。その後、例えば、米国特許出願公開第２００７／０４７０８０（Ａ１）号、同第２０１１／０１０２８９１（Ａ１）号、及び米国特許第７，１０４，７７６号（Ｍｅｒｒｉｌｌら）に記載されているように、光学層のうちの少なくとも１つに複屈折が得られるように、キャストウェブが種々の可能な方法のうちの少なくとも１つにより延伸されて、多くの場合、反射型偏光子又はミラーフィルムのいずれかが形成される。複屈折を有するフィルムは、多層複屈折光学フィルムと呼ばれることがある。
【０００９】
いくつかの実施形態では、交互の材料は、複屈折層（より具体的には、応力誘発性複屈折を発現させることができる層）及び等方性層（少なくとも複屈折層と同じ処理条件下で、層は複屈折を発現しない）を含み、材料セット及び処理条件は、複屈折層と等方性層との間の面内方向の屈折率が異なり、一方で面外方向では屈折率が同様又は等しいように選択される。広く使用される材料に関して、複屈折層は、等方性層よりも大きな屈折率を有することになる。
【００１０】
いくつかの実施形態では、ｆ比、又は高屈折率複屈折層１１０の光学的厚さと層対（低屈折率等方性層を含む）の総光学的厚さとの比は、５０％、又は５０％の５％以内であってもよい。いくつかの実施形態では、ｆ比は、５０％より大きくてもよく、例えば、６０％、６５％、７０％、７５％、８０％、８５％、又は更には９０％でもよい。いくつかの実施形態では、逆ｆ比（例えば、４０％に対して６０％）は、実質的に同等の光学性能を有することができる。高屈折率複屈折層及び低屈折率等方性層（又は、いくつかの一般的ではないが利用可能な材料セットでは、高屈折率等方性層と対になったシンジオタクチックポリスチレンなどの低屈折率複屈折層）の相対的な材料コストに応じて、５０％からのより有意な偏差に関して、特定のｆ比に対してその逆のものを、そのようなフィルムを作製する材料コストに基づいて選択してもよく、これは、大きな体積に対して有意であり得る、又は有意になり得る。
【００１１】
本明細書に記載される薄い多層反射体の設計におけるｆ比の操作により、望ましい特徴又は調整性の組み合わせを可能にすることができ、例えば、多層積層体によって反射される特定の波長の光の特定の割合は、フィルム全体の厚さを著しく変更することなく、又は層の数を変更することなく、変更することができ、様々な構成に対して薄い多層反射体を可能にすることができる。本明細書に記載のフィルムは、１００マイクロメートルより薄く、９０マイクロメートルより薄く、８０マイクロメートルより薄く、７０マイクロメートルより薄く、６０マイクロメートルより薄く、５５マイクロメートルより薄く、５０マイクロメートルより薄く、４５マイクロメートルより薄く、４０マイクロメートルより薄くてもよく、又は更に３５マイクロメートルより薄くてもよい。
【００１２】
いくつかの実施形態では、ｆ比及び厚さは、一緒に調整され構成される。例えば、いくつかの実施形態では、複数の光学繰り返し単位は、４００ｎｍ〜４８０ｎｍの非偏光垂直入射光の平均透過率が４０％より大きいように、最小光学的厚さ及びｆ比を有する。他の箇所に記載されるように、これは、４００ｎｍ〜４８０ｎｍの非偏光垂直入射光の平均透過率が、５０％より大きい、６０％より大きい、７０％より大きい、又は８０％より大きいように、ｆ比を変更することによって調整することができる。
【００１３】
本明細書に記載される薄い多層反射体はまた、可視スペクトルの大部分（又は任意の他の所望のスペクトル又は波長範囲）にわたって高い反射率を有することができる。例えば、いくつかの実施形態では、複数の光学繰り返し単位は、５５０ｎｍ〜８００ｎｍの非偏光垂直入射光の平均透過率が５％未満であるように構成されている（例えば、厚さ、屈折率、コントラスト、処理条件、ｆ比を有する）。
【００１４】
図２Ａは、５０％付近のｆ比を示す層対の側面断面図である。層対２００Ａは、ほぼ同じ光学的厚さを有する複屈折高屈折率層２１０Ａ及び等方性低屈折率層２２０Ａを含む。図２Ｂは、５０％未満のｆ比を示す層対の側面断面図である。層対２００Ｂは、等方性低屈折率層２２０Ｂよりも小さい光学的厚さを有する複屈折高屈折率層２１０Ｂを含む。図２Ｃは、５０％より大きいｆ比を示す層対の側面断面図である。層対２００Ｃは、等方性低屈折率層２２０Ｃよりも大きな光学的厚さを有する複屈折高屈折率層２１０Ｃを含む。相対的な物理的厚さの比は、説明を容易にするために誇張されている。
【００１５】
図３は、図１の均一な左帯域端を有する薄い多層反射体のロールの上面斜視図である。クロスウェブ方向ＸＷとしてのロール３００。多層光学反射体上の所与の位置に関して、多層光学反射体は、非偏光垂直入射光の透過率が５０％に等しい波長で画定された左帯域端を有する。「左」は、典型的なスペクトル上の外観を指し、ｘ軸は、左から右へと波長が増加する。この左帯域端は、多層反射体の透過領域又は部分反射領域と多層反射体の高反射領域との間の遷移を表す。いくつかの実施形態では、左帯域端は、５００ｎｍ以上である。
【００１６】
多層反射体は、ディスプレイ、特に、均一な照明のためにバックライトを利用する液晶ディスプレイ又は他の透過型ディスプレイにおいて有用である。本明細書に記載される特定の実施形態に関して、薄い多層反射体は、本明細書でより詳細に記載されるように、ダウンコンバートされた光からポンプ光を分離するのに有用であり得る。特定の従来の反射体は、クロスウェブ方向に沿った左帯域端の位置の大きな変動を有する。この変動により、均一なバックライト照明及び高効率を達成することが困難になり、ディスプレイの透過率又は品質が低下する。あるいは、適切なサイズであり、かつ好適なレベルの左帯域端変動を有するフィルム構成要素を見出すために、大量の材料を廃棄する必要があり得る。
【００１７】
いくつかの実施形態では、多層光学反射体の任意の寸法にわたって、左帯域端は、その寸法に沿って平均左帯域端の１０％以下の範囲で変化する。いくつかの実施形態では、左帯域端は、その寸法に沿って平均左帯域端の５％以下の範囲で変化する。実際に製造された多層反射体に関して、フィルム加工装置及び事実上無限長のポリマーウェブの特定の対称性に起因して、最大変動の寸法は、図３にＸＷとして示されるクロスウェブ方向に沿っている可能性が高い。
【００１８】
図４は、図１の均一な左帯域端を有する薄い多層反射体を含むエッジライト型バックライトの動作原理及び構成の概略側面図である。バックライト４００は、光源４１０と、光ガイド４２０と、薄い多層反射体４３０と、背面反射体４４０と、ダウンコンバート層４５０と、を含む。破線は、層が光学的に連通しているが、必ずしも積層又は他の手段によって直接取り付けられていなくてもよいことを示している。いくつかの実施形態では、隣接するフィルムは、それらの２つのフィルム間に空気間隙を保持するように、互いに単純に積層されてもよい。
【００１９】
光源４１０から放射された光は、光４６０として光ガイド４２０から抽出される。光源４１０は、任意の適切な光源又は光源の組合せであってもよい。多くの場合、光源４１０は、発光ダイオード（light emitting diodes、ＬＥＤ）である、又はそれを含む。光源４１０は、単数形で言及されるが、一群又は一連の光源を表してもよい。例えば、光源４１０は、紙面の内外に軸に沿って延びる一連のＬＥＤであってもよい。いくつかの実施形態では、光源４１０は、実質的に白色光を放射する。いくつかの実施形態では、光源４１０の構成要素の特定のものは、合わせて白色光を生成することができる異なる波長の光を放射する。「白色」光は、白色光として観察者が知覚し得る任意の好適な望ましい色点を指してもよく、用途に応じて調整又は較正することができる。いくつかの実施形態では、光源４１０は、電磁スペクトルの紫外線範囲、可視範囲、又は近赤外範囲のうちの１つ以上の光を放射してもよい。いくつかの実施形態では、光源４１０は、４００ｎｍ〜５００ｎｍのピーク、又は、より具体的には４００ｎｍ〜４８０ｎｍのピークを有する、実質的に青色光を放射してもよい。光源４１０はまた、冷陰極蛍光灯（cold cathode fluorescent lights、ＣＣＦＬ）、若しくは更にはいくつかの実施形態では、白熱光源であってもよい、又はそれを含んでもよい。光源、及び任意の対応する射出、コリメーション、又は他の光学素子を選択して、任意の好適な波長又は波長の組み合わせ、偏光、点拡散分布、及びコリメーションの程度を提供してもよい。
【００２０】
光ガイド４２０などの光ガイドは、一般に、内部全反射により光を伝送し、かつ、その長さ及び／又は幅に沿った光の抽出に対する制御を提供するために、慎重に設計され構成された特徴部又は特定の幾何学形状を有する、中実透過性光学構成要素である。これらの場合では、光ガイドの発光面（図４の基準座標系では、上部である可能性が高い）上の各点は、光分布円錐の仮想光源であると考えることが有用であり得る。光ガイド（例えば、くさび形光ガイドなど）の設計及び幾何学的形状、並びに抽出器の形状及び分布は、そのような光分布円錐の形状又は幅を変更することができる。特定の抽出器設計を使用して、所望の角度で高度にコリメートされた光を放出することができる。光ガイドは、典型的には、射出成形などによって製造及び形成が容易な透明材料から形成される。アクリル（ポリ（メチルメタクリレート））は、その透明性、低固有複屈折、及び射出成形プロセスにより所望の形状に、容易に形成されるその能力に起因して、一般に使用されるが、任意の他の好適なポリマー、コポリマー、又はそれらのブレンドを使用して光ガイドを形成することができる。
【００２１】
光４６０は、青色光であるため、著しい吸収又は反射を伴わずに、薄い多層反射体４３０を実質的に透過する。いくつかの実施形態では、透過率は、一定の角度で薄い多層反射体に入射する青色光に対してより、軸上で高く、コリメート効果を作り出すことができる。いくつかの実施形態では、光４６０の一部分は、バックライト４００からの放射光の面均一性を増大させるために（具体的には、主に入射縁部付近で透過する代わりに、光がダウンガイドを移動することを可能にすることによって）、薄い多層反射体４３０によって反射されてもよい。反射光４６１は、光ガイド４２０を透過して戻され、背面反射体４４０によって反射される。背面反射体４４０は、金属コーティング若しくは金属化フィルム、白色（拡散）プラスチック反射体、又は更にはＥｎｈａｎｃｅｄ  Ｓｐｅｃｕｌａｒ  Ｒｅｆｌｅｃｔｏｒ（ＥＳＲ）（３Ｍ  Ｃｏｍｐａｎｙ（Ｓｔ．Ｐａｕｌ，Ｍｉｎｎ．）から入手可能）などの多層光学反射体を含む、任意の好適な反射体であってもよい。いくつかの実施形態では、特に、薄さが極めて重要であり得る場合、背面反射体４４０は、広い角度範囲にわたって又は全ての入射角で青色光を反射する層のみを有して、非常に薄い反射体設計を可能にすることができる。次いで、方向転換された光４６２は、再び薄い多層反射体４３０に向けられ、このサイクルで透過してもよく、又は更に再利用されてもよい。
【００２２】
透過光４６０に再び戻ると、光線は、次にダウンコンバート層４５０に入射する。ダウンコンバート層は、分散又はコーティングされたダウンコンバート材料を含む。ダウンコンバート材料は、一般に、特定の波長の光を吸収し、かつ第２のより低いエネルギーの（より長い）波長の光を再放射する任意の材料である。いくつかの実施形態では、ダウンコンバート材料は、蛍光体であってもよく、又は蛍光体を含んでもよい。いくつかの実施形態では、ダウンコンバート材料は、量子ドットであってもよく、又は量子ドットを含んでもよい。ダウンコンバート層４５０は、バックライト内の任意の点に、又は更にはディスプレイスタック内に位置してもよい。いくつかの実施形態では、ダウンコンバート層４５０は、液晶パネル上に配置されたカラーフィルタアレイに取り付けられてもよく、又はこれと一体化されてもよい。
【００２３】
透過光４６０がダウンコンバート層４５０に入射した後、透過光４６０の少なくとも一部分は、再放射されるために、ダウンコンバート材料によって吸収される。換言すれば、透過光４６０及びダウンコンバート層４５０内のダウンコンバート材料は、透過光４６０がダウンコンバート層４５０内のダウンコンバート材料のためのポンプ光であるように、選択され構成される。ダウンコンバート材料は、ダウンコンバートされた光４６３を全ての方向にランダムに放射する。ダウンコンバートされた光４６３は、非有用な角度で放射される（例えば、典型的なバックライト及びディスプレイ構造、並びに図４の基準座標系において、光ガイド及び背面反射体に向かって戻る）のと同程度に、ディスプレイに有用な角度で放射される可能性が高い（例えば、典型的なバックライト及びディスプレイ構造、並びに図４の基準座標系において、上向き方向に）。しかしながら、透過光４６０に対して青色光を選択的に透過するものとして作用することに加えて、薄い多層反射体４３０はまた、ダウンコンバートされた光４６３（例えば、緑色光又は赤色光）の選択的反射体である。方向転換されダウンコンバートされた光４６４は、もはやダウンコンバート層４５０のダウンコンバート材料のためのポンプ光ではないため、有用な表示角度で反射されて戻り、透過したポンプ光４６５としてラベル付けされた、ダウンコンバート層４５０によって吸収されない透過光４６０の部分とともに、図４に示されていないディスプレイの残りの部分に向かって実質的に透過して放射される。図４に示す構成のエッジライト型バックライトは、いくつかの構成では直下型バックライトと置き換えられてもよい。直下型構成では、光ガイド及び縁部に配置された光源は、他のバックライトフィルム構成要素のすぐ後ろに位置する光源のアレイと置き換えられることになる。均一性及び効率のために、拡散体、部分反射体、及び／又は反射体を追加することができる。
【実施例】
【００２４】
半球反射スペクトル試験法（Ｒｈｅｍｉ（λ））
半球反射は、フィルム反射率Ｒ（θ，φ）の強度及び立体角加重平均として定義され、θは、極角を表し、φは、フィルムの平面に対する方位角を表し、照明強度Ｉ（θ，φ）は、ランバートであると仮定される。対象の波長範囲の入射光の全光束に対する、反射光の全光束の比が、半球反射率、Ｒｈｅｍｉ（λ）をもたらす。この場合の実施例の半球反射率Ｒｈｅｍｉ（λ）は、米国特許出願公開第２０１３／０２１５５１２号（Ｃｏｇｇｉｏら）に既に記載されている装置を使用して測定した。
【００２５】
Ｌａｂｓｐｈｅｒｅ（Ｌａｂｓｐｈｅｒｅ，Ｉｎｃ．（Ｎｏｒｔｈ  Ｓｕｔｔｏｎ，ＮＨ））により製造される、ＳＰＥＣＴＲＡＬＯＮ反射コーティングを有し、光源、試料、及び基準それぞれのための３つの互いに直交するポートを有する市販の６インチの積分球を使用して、半球反射率スペクトルＲｈｅｍｉ（λ）を測定した。安定化光源により、第１のポートを介して球体を照明した。ＰＲ６５０分光光度計（Ｐｈｏｔｏ  Ｒｅｓｅａｒｃｈ  Ｉｎｃ．（Ｃｈａｔｓｗｏｒｔｈ，ＣＡ）から入手可能）を使用して、第２のポートを介して球体内壁の放射輝度を測定した。第３のポート位置は、測定される試料又は較正基準（ＬＡＢＳＰＨＥＲＥ，Ｉｎｃ．（Ｎｏｒｔｈ  Ｓｕｔｔｏｎ，ＮＨ）から入手可能なＳＰＥＣＴＲＡＬＯＮ  Ｒｅｆｅｒｅｎｃｅ  Ｔａｒｇｅｔ  ＳＲＴ−９９−０５０）のためのものである。
【００２６】
システムを較正するために、較正基準は、試料測定位置の第３のポート上に配置される。次いで、球体壁放射輝度は、第３のポート内の較正基準を用いて、及び較正基準なしの両方で、第２のポート位置から測定される。次いで、各波長に対する半球反射の測定値（Ｒｈｅｍｉ）を、第３のポートに取り付けられた試料を用いた測定値と試料なしの測定値との比として導出し、４００〜１２００ｎｍの範囲にわたる各波長のデータ点のコレクションを収集して、半球反射率スペクトルＲｈｅｍｉ（λ）を得た。
【００２７】
Ｒｈｅｍｉ（λ）はまた、光学フィルムのミクロ層及び他の層要素の層の厚さプロファイルの情報から、及びフィルム内のミクロ層及び他の層の各々に関連付けられた屈折率値から、国際公開第２０１７／１０６０９６（Ａ１）号（Ｋｉｖｅｌら）に記載されているように、計算することができる。多層フィルムの光学応答用の４×４行列求解用ソフトウェアアプリケーションを使用することにより、反射スペクトル及び透過スペクトルの両方を、ｘ軸入射面について、及びｙ軸入射面について、並びにｐ偏光及びｓ偏光入射光の各々について、既知の層の厚さプロファイル及び屈折率特性から計算することができる。ここから、Ｒｈｅｍｉ（λ）を下記に示す式を用いることで計算することができる。すなわち、
【数１】
2021504761.tif 000003
式中、
【数２】
2021504761.tif 000004
【数３】
2021504761.tif 000005
及び
【数４】
2021504761.tif 000006
ただし、Ｅ（θ）は光度分布である。
【００２８】
測定したプロファイルと、例えば、Ｋｉｖｅｌらにおける計算したプロファイルとの間の実質的な構成は、詳細な反射スペクトルに対する吸収損失の影響を含めて、広帯域可視光反射体からの反射に関連性を有する物理学を計算技術が捕捉したことを検証している。
【００２９】
透過／反射スペクトル試験法
全てのスペクトル透過及び反射特性は、３５０ｎｍ〜１５００ｎｍの波長範囲にわたってＰＥＲＫＩＮＥＬＭＥＲ  ＬＡＭＢＤＡ  ９５０（ＰｅｒｋｉｎＥｌｍｅｒ（Ｗａｌｔｈａｍ，Ｍａｓｓ．）から入手可能）を使用して測定した。スペクトル応答の部分からの結果を報告する目的で、青色光透過率は、測定スペクトルからの４２０〜４８０ｎｍの範囲の平均測定％透過率として定義される。赤色光透過率及び緑色光透過率は、総じて、スペクトルの５５０〜８００ｎｍ部分の平均測定％透過率として定義される。左帯域端（left bandedge、ＬＢＥ）は、測定％透過率が５０％に等しい青色部分と緑色部分との間の測定スペクトル内の点として定義される。最後に、右帯域端（right bandedge、ＲＢＥ）は、透過率が５０％に等しい８００ｎｍ付近の測定スペクトル内の点として定義される。左右の帯域端の平均波長、及び左右の帯域端の波長の変動性又は範囲の両方が、重要なパラメータである。これらのデータは、６０インチのウェブにわたって２．５インチ毎に取られた測定値からの結果において報告される。帯域端の平均位置及び範囲はいずれも、表示性能の知覚される品質に影響を及ぼす。図５は、代表的な透過スペクトルからの、青色透過率、赤色及び緑色透過率、並びに左帯域端を示す。
【００３０】
色測定試験法
ＣＩＥ色座標の色測定は、ＥＬＤＩＭ  Ｌ８０（ＶＣＰｒｏｂｅ  Ｓｙｓｔｅｍｓ（Ｓａｉｎｔ−Ｃｌａｉｒｅ，Ｆｒａｎｃｅ）から入手可能）で行った。米国特許第８，４２７，５９９号に既に記載されているような立方体形状の光源が、色測定のための光源を提供し、その記載内容は、参照のために本明細書に含まれる。色測定のためのこの照明源は、拡散白色テフロンポリテトラフルオロエチレン材料のパネルから構成された長さ約１３ｃｍの辺を有する立方体であった。光を、光ファイバー束によって立方体の内側に導入した。立方体の内部の複数の反射は、光を均質化するように作用し、立方体の表面からの非常に均一な均質な出力をもたらした。最初に、照明装置自体の上面の基準測定値を測定した。次いで、ＣＩＥ（ｘ，ｙ）色指標を、試料の各々について、それらが光立方体上に取り付けられたときに測定した。ウェブ表面の全域からの７個の試料の各々について、繰り返し測定値を以下のように収集した。５インチ×５インチのサイズのコーティング試料を、６０インチのウェブにわたって１０インチの等間隔から採取した。試料Ａを、第１の縁部で位置０インチで採取した。試料Ｂを、第１の縁部からの位置１０インチで採取した。試料Ｃを、第１の縁部からの位置２０インチで採取した。試料Ｄを、第１の縁部からの位置３０インチで採取した。試料Ｅを、第１の縁部からの位置４０インチで採取した。試料Ｆを、第１の縁部からの位置５０インチで採取した。試料Ｇを、第２の縁部と一致する第１の縁部から６０インチで採取した。このようにして、各ウェブスライスのＡ〜Ｇとラベル付けされた試料を測定して、クロスウェブ変動を表すために使用した。
【００３１】
比較例１（ＣＥ１）
青色透過性緑色及び赤色反射ミラーフィルム（以下、「ＢＴ−ＧＲＭフィルム」）を、以下を除いて、米国特許出願公開第２００１／００１３６６８号（Ｎｅａｖｉｎら）に記載されているような共押出及び二軸配向によって調製した。第１の光学層は、１２１〜１２３℃のガラス転移温度Ｔｇを有するポリエチレンナフタレート（ＰＥＮ）ホモポリマー（１００モル％のエチレングリコールを伴う１００モル％のナフタレンジカルボキシレート）であった。第２の光学ポリマー層は、例えば、Ａｒｋｅｍａ（Ｐａｓａｄｅｎａ，ＴＸ）から入手可能な、１００℃のＴｇを有するポリ（メチルメタクリレート）すなわちＰＭＭＡであった。スキン層に使用されたポリマーは、第１の光学層に使用されたものと同じ材料であった。
【００３２】
材料は、別々の押出成形機から、多層共押出フィードブロックへとフィードされ、そこでそれらは交互光学層へと組み立てられた。スキン層を、その目的に特化したマニホールドにおいて構造体に追加し、６５６層を有する最終構造体を得た。この多層溶融物は次に、ポリエステルフィルムに関する従来の方法で、フィルムダイを通してチルロール上に流延され、急冷された。次に、商業規模の２軸テンターにおいて、Ｎｅａｖｉｎらに記載のものと同様の温度及び延伸プロファイルで、流延されたウェブを延伸した。ＯＮＯ−ＳＯＫＫＩ  ＤＧ−９２５マイクロメータを使用して測定した場合、フィルムの物理的な厚さは、静電容量計によっておよそ９９．３μｍであると測定された。
【００３３】
比較例２（ＣＥ２）
ＢＴ−ＧＲＭフィルムを、以下を除いて、米国特許出願公開第２００１／００１３６６８号（Ｎｅａｖｉｎら）に記載されているような共押出及び二軸配向によって調製した。第１の光学層は、８１〜８３℃のＴｇを有するポリエチレンテレフタレート（ＰＥＴ）ホモポリマー（１００モル％のエチレングリコールを伴う１００モル％のテレフタル酸）であった。第２の光学ポリマー層は、例えば、Ｐｌａｓｋｏｌｉｔｅ（Ｃｏｌｕｍｂｕｓ，ＯＨ）から商標名ＯＰＴＩＸで入手可能な、８０℃のＴｇを有するポリ（メチルメタクリレート）のコポリマーすなわちｃｏＰＭＭＡであった。スキン層に使用されたポリマーは、第１の光学層に使用されたものと同じ材料であった。
【００３４】
材料は、別々の押出成形機から、多層共押出フィードブロックへとフィードされ、そこでそれらは組み立てられた。スキン層を、その目的に特化したマニホールドにおいて構造体に追加し、７０６層を有する最終構造体を得た。この多層溶融物は次に、ポリエステルフィルムに関する従来の方法で、フィルムダイを通してチルロール上に流延され、急冷された。次に、商業規模の２軸テンターにおいて、Ｎｅａｖｉｎらに記載のものに記載のものと同様の温度及び延伸プロファイルで、流延されたウェブを延伸した。ＯＮＯ−ＳＯＫＫＩ  ＤＧ−９２５マイクロメータを使用して測定した場合、フィルムの物理的な厚さは、静電容量計によっておよそ８６．１μｍであると測定された。
【００３５】
実施例１（Ｅ１）
ＢＴ−ＧＲＭフィルムを、以下を除いて、米国特許出願公開第２００１／００１３６６８号（Ｎｅａｖｉｎら）に記載されているような共押出及び二軸配向によって調製した。第１の光学層は、８１〜８３℃のＴｇを有するポリエチレンテレフタレート（ＰＥＴ）ホモポリマー（１００モル％のエチレングリコールを伴う１００モル％のテレフタル酸）であった。第２の光学ポリマー層は、例えば、Ｐｌａｓｋｏｌｉｔｅ（Ｃｏｌｕｍｂｕｓ，ＯＨ）から商標名ＯＰＴＩＸで入手可能な、８０℃のＴｇを有するポリ（メチルメタクリレート）のコポリマーすなわちｃｏＰＭＭＡであった。スキン層に使用されたポリマーは、第１の光学層に使用されたものと同じ材料であった。
【００３６】
材料は、別々の押出成形機から、多層共押出フィードブロックへとフィードされ、そこでそれらは組み立てられた。スキン層を、その目的に特化したマニホールドにおいて構造体に追加し、４２９層を有する最終構造体を得た。この多層溶融物は次に、ポリエステルフィルムに関する従来の方法で、フィルムダイを通してチルロール上に流延され、急冷された。次に、商業規模の２軸テンターにおいて、Ｎｅａｖｉｎらに記載のものに記載のものと同様の温度及び延伸プロファイルで、流延されたウェブを延伸した。ＯＮＯ−ＳＯＫＫＩ  ＤＧ−９２５マイクロメータを使用して測定した場合、フィルムの物理的な厚さは、静電容量計によっておよそ５４．９μｍであると測定された。
【００３７】
実施例２〜５（Ｅ２〜Ｅ５）
改善された光学的均一性を有する一連のＢＴ−ＧＲＭフィルムを、以下を除いて、米国特許出願公開第２００１／００１３６６８号（Ｎｅａｖｉｎら）に記載されているような共押出及び二軸配向によって調製した。第１の光学層は、１２１〜１２３℃のＴｇを有するポリエチレンナフタレート（ＰＥＮ）ホモポリマー（１００モル％のエチレングリコールを伴う１００モル％のナフタレンジカルボキシレート）であった。第２の光学ポリマー層は、例えば、Ａｒｋｅｍａ（Ｐａｓａｄｅｎａ，ＴＸ）から入手可能な、１００℃のＴｇを有するポリ（メチルメタクリレート）すなわちＰＭＭＡであった。スキン層に使用されたポリマーは、第１の光学層に使用されたものと同じ材料であった。
【００３８】
材料は、別々の押出成形機から、多層共押出フィードブロックへとフィードされ、そこでそれらは組み立てられた。各実施例は、異なって調整された青色透過率をもたらす、わずかに異なる設計特性を有した。スキン層を、その目的に特化したマニホールドにおいて構造体に追加し、３２９層を有する最終構造体を得た。この多層溶融物は次に、ポリエステルフィルムに関する従来の方法で、フィルムダイを通してチルロール上に流延され、急冷された。次に、商業規模の２軸テンターにおいて、Ｎｅａｖｉｎらに記載のものに記載のものと同様の温度及び延伸プロファイルで、流延されたウェブを延伸した。実施例Ｅ２〜Ｅ５として表されるフィルムの物理的厚さは、ＯＮＯ−ＳＯＫＫＩ  ＤＧ−９２５マイクロメータにより、静電容量計によって４８〜４８．５μｍであると測定された。
【００３９】
試験結果  実施例Ｃ１、Ｃ２、Ｅ１〜Ｅ５
表１で観察されるように、実施例Ｅ２〜Ｅ５は、フィルムの他の特性を変化させずに保持したままで、様々なレベルの青色光透過率を有する。青色光透過率を変化させる能力は、このフィルムの青色光透過率が変化するにつれて、ディスプレイ効率とディスプレイルミナンス均一性との間にトレードオフがあるため、このディスプレイ用途にとって重要である。一般に、より低い青色光透過率レベルは、ディスプレイルミナンス均一性を増加させることになる一方で、より高い青色光透過率レベルは、ディスプレイ効率を向上させることになる。
【表１】
2021504761.tif 000007
【００４０】
更に、Ｅ１〜Ｅ５のＢＴ−ＧＭＲフィルムは、同様の第１及び第２の層材料が利用されても、青色光透過率レベルの範囲にわたって、より薄いフィルムを有するＣ１又はＣ２と比較して、許容可能な左帯域端均一性を有する。左帯域端位置の均一性は、色及びルミナンスが空間的に均一であるディスプレイを提供することにとって重要である。
【００４１】
表示色に対するＢＬ−ＧＲＭスペクトル効果を、５×５インチの試料を、６０インチ幅のウェブ全体にわたって１０インチの増分で０、１０、２０、３０、４０、５０、６０インチで、１条件当たり７個の試料を取ることによって評価した。次に、他の箇所に記載されるようにＥＬＤＩＭ  Ｌ８０分光光度計及び立方体光源を使用して、選択されたＢＬ−ＧＲＭフィルムからの７つの５×５インチの試料の各々について、「白色状態」ＣＩＥ（ｘ，ｙ）色性能を測定した。ｘ及びｙの測定後、各試料のデータ範囲を計算し、表示色均一性の尺度として表２に報告した。
【表２】
2021504761.tif 000008
【００４２】
表２のデータから観察されるように、ＬＢＥ範囲が増加するにつれて、ｘ及び／又はｙ色応答範囲が増加する。色の特定の変化は、正確には線形ではないが、一般的な傾向が保持される。
【００４３】
実施例６〜１４（Ｅ６〜Ｅ１４）：
機器内試験に加えて、光学モデリングを用いて、表２に示す性能を越える表示性能を探索した。これらのモデル化された実施例では、以下の手法を行って、バックライトユニット（backlight unit、ＢＬＵ）スペクトルとしてラベル付けされたものを測定した。各条件に対して、ＢＬＵスペクトルは、以下のように再利用モデルの二流近似を使用して計算した。一方の側に背面反射体を、他方の側に青色透過反射体を裏打ちした第１の再利用キャビティに、青色光を注入した。青色透過ミラーを透過した青色光は、一方の側に青色透過ミラー及び蛍光体層を、他方の側に直交プリズムフィルム及び反射型偏光子（ＸＢＥＦ及びＤＢＥＦ、いずれも３Ｍ  Ｃｏｍｐａｎｙ（Ｓｔ．Ｐａｕｌ，ＭＮ）から入手可能）積層体を裏打ちした第２の再利用キャビティ内に透過した。蛍光体層に入射した青色光は、部分的に吸収され、各パスで緑色光及び赤色光に変換された。総吸収率及び変換率は、再利用量の関数であり、これは、収束無限級数としてモデル化した。最終的なＢＬＵスペクトルを含む全ての可能な波長に対して、輝度向上積層体を透過した光の量を決定するように、緑色光及び赤色光に対して同様の計算を行った。そのスペクトルは、強度、輝度、白色点座標、及び光源で放射された青色光に対する効率などの性能特性を計算するための基準を形成した。
【００４４】
背面反射体、ＢＴ−ＧＲＭフィルム、及び輝度向上フィルム積層体は全て、それらの半球反射率（Ｒｈｅｍｉ）、透過率（Ｔｈｅｍｉ）、及び吸収率（Ａｈｅｍｉ＝１−Ｒｈｅｍｉ−Ｔｈｅｍｉ）のスペクトルによって特徴付けられた。Ｒｈｅｍｉは、Ｒ（θ，φ）の立体角平均として定義され、θは、表面法線及びφから方位角まで測定される極角を指す。ＭＣＰＥＴ  Ｍｉｃｒｏｃｅｌｌｕｌａｒ  Ｒｅｆｌｅｃｔｉｖｅ  Ｓｈｅｅｔ（Ｆｕｒｕｋａｗａ  Ｅｌｅｃｔｒｉｃ（Ｔｏｋｙｏ，Ｊａｐａｎ）から入手可能）＋ＬＥＤからなる背面反射体に関して、Ｒ（θ、φ）は、角度により一定であると仮定した。ＢＥＦ４−ＧＴ＋ＢＥＦ４−ＧＭｖ５＋ＡＰＦ−Ｖ３（３Ｍ  Ｃｏ製）からなる再利用積層体に関して、半球測定システムを用いてＲｈｅｍｉを直接測定した。ＢＬ−ＧＲＭフィルム反射体に関して、Ｒ（θ，φ）は、層プロファイル及び構成材料（高屈折率材料のＰＥＮ、ＰＥＴ、低屈折率材料のＰＭＭＡ）を所与として伝達マトリックス法を用いて計算した。
【００４５】
ＢＬ−ＧＲＭフィルム反射体の上方に位置する蛍光体層は、蛍光体材料の固有の吸収及び発光スペクトル、並びにＯＤＧ（Optical Density Green、光学密度緑色）及びＯＤＲ（Optical Density Red、光学密度赤色）としてラベル付けされた２つの独立した光学密度によって特徴付けられた。これらの密度は、測定された緑色蛍光体吸収率＝１−１０−ＯＤＧ及び測定された赤色蛍光体吸収率＝１−１０−ＯＤＲであるように、単一パス吸収係数から導出される。シミュレーションの実施例Ｅ６〜Ｅ１４では、光吸収パラメータは、市販の緑色蛍光体「Ｇ５３５Ａ  Ｓｒ  Ｇａ２Ｓ４：ＥＵ」（Ｍｉｔｓｕｉ  Ｍｉｎｉｎｇ＆Ｓｍｅｌｔｉｎｇ  Ｃｏ．，Ｌｔｄ（Ｔｏｋｙｏ，Ｊａｐａｎ）製）及び市販の赤色蛍光体「Ｋ２ＳｉＦ６ＭｎＩＶ」（ＧＥ  Ｍａｔｅｒｉａｌｓ（Ｅａｓｔ  Ｃｌｅｖｅｌａｎｄ，ＯＨ）製）に対応するように選択した。これらの市販材料に関する公開された文献から、対応する発光スペクトル及び吸収スペクトルを得た。
【００４６】
全ての計算は、Ｍａｔｈｗｏｒｋｓ  Ｉｎｃ．製のＭａｔｌａｂ内で実施した。モデルの精度は、測定されたデータに対して試験した。
【００４７】
実施例Ｅ６〜Ｅ１４では、白色点色変動の交絡効果なしに効率及び輝度に対するＢＬ−ＧＲＭミラーの影響を定量化することができるように、光学密度ＯＤＧ及びＯＤＲを調整することによって、ＢＬＵスペクトル白色点を特定の点（ＣＩＥ  １９３１  ｘｙ線図のｘ＝０．２７８、ｙ＝０．２５６）に制御した。
【表３】
2021504761.tif 000009
【００４８】
これらの光学モデリングの実施例は、７５０ｎｍ〜１１００ｎｍの範囲にわたるＲＢＥの設計の関数としてＢＬＵ性能を示す。これらの結果を図６にプロットする。左帯域端（ＬＢＥ）及び右帯域端（ＲＢＥ）の列は、％Ｔが５０％レベルと交差する波長を列挙している。ＲｈｅｍｉＰｈは、モデル化された青色透過ミラー半球反射率の明所加重平均である。ＲｈｅｍｉＢは、スペクトルの青色部分（４００〜４８０ｎｍ）のモデル化された青色透過ミラー半球反射率である。ＲｈｅｍｉＧＲは、スペクトルの緑色部分及び赤色部分（４８０〜ＲＢＥ）のモデル化された青色透過ミラー半球反射率である。図６で観察されるように、ＢＬＵ効率の結果は、ＲＢＥ目標が８２０〜９００ｎｍである条件３〜５（実施例Ｅ８〜Ｅ１０）に対して最適であるように見える。
【００４９】
図中の要素の説明は、別段の指示がない限り、他の図中の対応する要素に等しく適用されるものと理解されたい。上述の実施形態は、本発明の様々な態様の説明を容易にするために詳細に記載されたものであるため、本発明は、上述の特定の実施例及び実施形態に限定されるものと見なされるべきではない。むしろ、本発明は、添付の特許請求の範囲及びそれらの同等物によって定義される本発明の範囲内に含まれる様々な変形形態、同等のプロセス、及び代替的デバイスを含めた、本発明の全ての態様を包含するものと理解されるべきである。
【００５０】
以下は本開示による例示的な実施形態である。
【００５１】
項目１．  複数の光学繰り返し単位であって、各光学繰り返し単位が、総光学的厚さを有し、かつ複屈折ポリマー及び第２のポリマーを含み、かつ複屈折ポリマーの光学的厚さと光学繰り返し単位の総光学的厚さとの比として定義されるｆ比を有する、複数の光学繰り返し単位を備える、多層光学反射体であって、
複数の光学繰り返し単位が、４００ｎｍ〜４８０ｎｍの非偏光垂直入射光の平均透過率が４０％より大きいように最小光学的厚さ及びｆ比を有し、
複数の光学繰り返し単位が、５５０ｎｍ〜８００ｎｍの非偏光垂直入射光の平均透過率が５％未満であるように構成されており、
多層光学反射体上の所与の位置に関して、多層光学反射体が、非偏光垂直入射光の透過率が５０％に等しい波長で画定された左帯域端を有し、左帯域端が、５００ｎｍ以上であり、
多層光学反射体の任意の寸法にわたって、左帯域端が、その寸法に沿って平均左帯域端の１０％以下の範囲内で変化し、
多層光学反射体が、８０マイクロメートルより薄い、多層光学反射体。
【００５２】
項目２．複屈折ポリマーが、ポリエチレンナフタレート又はポリエチレンナフタレートのコポリマーを含み、多層光学反射体が、５０マイクロメートルより薄い、項目１に記載の多層光学反射体。
【００５３】
項目３．ｆ比が、５０％とは異なる、項目１に記載の多層光学反射体。
【００５４】
項目４．複数の光学繰り返し単位が、５５０ｎｍ〜８００ｎｍの非偏光垂直入射光の平均透過率が１％未満であるように構成されている、項目１に記載の多層光学反射体。
【００５５】
項目５．複数の光学繰り返し単位が、４００ｎｍ〜４８０ｎｍの非偏光垂直入射光の平均透過率が５０％より大きいように最小光学的厚さ及びｆ比を有する、項目１に記載の多層光学反射体。
【００５６】
項目６．複数の光学繰り返し単位が、４００ｎｍ〜４８０ｎｍの非偏光垂直入射光の平均透過率が６０％より大きいように最小光学的厚さ及びｆ比を有する、項目１に記載の多層光学反射体。
【００５７】
項目７．複数の光学繰り返し単位が、４００ｎｍ〜４８０ｎｍの非偏光垂直入射光の平均透過率が７０％より大きいように最小光学的厚さ及びｆ比を有する、項目１に記載の多層光学反射体。
【００５８】
項目８．複屈折ポリマーが、ポリエチレンテレフタレート又はポリエチレンテレフタレートのコポリマーを含み、複数の光学繰り返し単位が、４００ｎｍ〜４８０ｎｍの非偏光垂直入射光の平均透過率が８０％より大きいように最小光学的厚さ及びｆ比を有する、項目１に記載の多層光学反射体。
【００５９】
項目９．多層光学反射体の任意の寸法にわたって、左帯域端が、その寸法に沿って平均左帯域端の５％以下の範囲内で変化する、項目１に記載の多層光学反射体。
【００６０】
項目１０．青色光源であって、４２０ｎｍ〜４８０ｎｍの最大放射波長を有する青色光源と、
ダウンコンバート材料であって、青色光源から放射された光を吸収し、かつ５５０〜８００ｎｍの波長を有する光を再放射する、ダウンコンバート材料と、
請求項１〜９のいずれか一項に記載の多層光学反射体であって、青色光源とダウンコンバート材料との間の光路内に配置された、多層光学反射体と、
を備える、拡張面光源。
【００６１】
項目１１．青色光源が発光ダイオードを含む、項目１０に記載の拡張面光源。
【００６２】
項目１２．ダウンコンバート材料が蛍光体を含む、項目１０に記載の拡張面光源。
【００６３】
項目１３．ダウンコンバート材料が量子ドットを含む、項目１０に記載の拡張面光源。
【００６４】
項目１４．青色光源とダウンコンバート材料との間の光路内に配置された光ガイドを更に含む、項目１０に記載の拡張面光源。
【００６５】
項目１５．多層光学反射体によって反射された光を反射するために光路内に配置された背面反射体を更に含む、項目１０に記載の拡張面光源。
【００６６】
項目１６．ダウンコンバート材料が、ダウンコンバートフィルム内にあり、ダウンコンバートフィルムが、多層光学反射体の面積の１０％以内である、項目１０に記載の拡張面光源。
【００６７】
項目１７．ダウンコンバート材料が、カラーフィルタアレイ内にある、項目１０に記載の拡張面光源。
【００６８】
項目１８．請求項１〜９のいずれか一項に記載の多層光学反射体と、
多層光学反射体に近接し、かつ多層光学反射体から平行の１０度以内に配置された、反射体と、
を備える、光学キャビティであって、
反射体が、４２０ｎｍ〜４８０ｎｍの波長を有する非偏光光に対して少なくとも９５％の平均半球反射率を有する、光学キャビティ。
【００６９】
項目１９．反射体が、多層光学反射体であり、かつ５５０ｎｍ〜８００ｎｍの波長を有する非偏光光に対して５０％未満の平均反射率を有する、項目１８に記載の光学キャビティ。
【００７０】
項目２０．多層光学反射体と反射体との間に配置された光ガイドを更に備える、項目１８に記載の光学キャビティ。
【図１】
2021504761.tif 000010
【図２Ａ】
2021504761.tif 000011
【図２Ｂ】
2021504761.tif 000012
【図２Ｃ】
2021504761.tif 000013
【図３】
2021504761.tif 000014
【図４】
2021504761.tif 000015
【図５】
2021504761.tif 000016
【図６】
2021504761.tif 000017
【国際調査報告】
2021504761.tif 000018
2021504761.tif 000019
2021504761.tif 000020
2021504761.tif 000021
2021504761.tif 000022
2021504761.tif 000023
2021504761.tif 000024